(57)【要約】      （修正有）【課題】光カチオン重合において、光カチオン重合開始剤であるヨードニウム塩やスルホニウム塩を増感することができるとともに、光カチオン重合性組成物の硬化物の透過度が高い光カチオン重合増感剤の提供。【解決手段】式（２）化合物をアシル化することにより得られる式（１）で示される９，１０−ビス（長鎖アシルオキシ）アントラセン化合物を含有する光カチオン重合増感剤。2014159412.tif 000011（反応式１において、Ｒは炭素数５〜１２のアルキル基を示し、Ｘ及びＹは同一であっても異なっていてもよく、水素原子又は炭素数１〜８のアルキル基を示す。）【選択図】なし【特許請求の範囲】
【請求項１】
一般式（１）で示される９，１０−ビス（長鎖アシルオキシ）アントラセン化合物。
【化１】
2014159412.tif 000009
（一般式（１）において、Ｒは、炭素数５〜１２のアルキル基を示し、Ｘ及びＹは同一であっても異なっていてもよく、水素原子又は炭素数１〜８のアルキル基を示す。）
【請求項２】
一般式（２）で示される９，１０−ジヒドロキシアントラセン化合物をアシル化することを特徴とする請求項１に記載の９，１０−ビス（長鎖アシルオキシ）アントラセン化合物の製造法。
【化２】
2014159412.tif 000010
（一般式（２）において、Ｘ及びＹは同一であっても異なっていてもよく、水素原子又は炭素数１〜８のアルキル基を示す。）
【請求項３】
請求項１に記載の９，１０−ビス（長鎖アシルオキシ）アントラセン化合物を含有する光カチオン重合増感剤。
【請求項４】
請求項３に記載の光カチオン重合増感剤、光カチオン重合開始剤及び光カチオン重合性化合物を含む光カチオン重合性組成物。
【請求項５】
光カチオン重合開始剤がアリールヨードニウム塩又はアリールスルホウム塩である請求項４に記載の光カチオン重合性組成物。
【請求項６】
請求項４又は請求項５に記載の光カチオン重合性組成物に波長範囲３５０ｎｍ〜４２０ｎｍに含まれる光線を照射することを特徴とする光カチオン重合性組成物の硬化方法。
【発明の詳細な説明】
【技術分野】
【０００１】
本発明は、光カチオン重合増感剤として有用な９，１０−ビス（長鎖アシルオキシ）アントラセン化合物、その用途及びその製造法に関する。
【背景技術】
【０００２】
紫外線等の光線により重合する光カチオン重合性組成物が広くさまざまな用途で使用されている。この光カチオン重合性組成物としては、ラジカル重合型とカチオン重合型とがある。ラジカル重合型としては、（メタ）アクリルロイル基を有する化合物、不飽和ポリエステル系化合物等の不飽和二重結合を有する化合物が知られており、カチオン重合型としては、エポキシ基を有する化合物、ビニルエーテル基を有する化合物等が知られている。そして、これらの化合物は、適当な光重合開始剤及び必要に応じ光重合増感剤と共に使用される。一般に、ラジカル重合型は、重合速度が速く、生成する塗膜硬度が高いという特徴を持つが、基材との密着性が弱いという欠点がある。また、酸素の影響を受けやすく、特に薄膜の生成においては窒素封入などの設備が必要となる。一方、カチオン重合型は、基材との密着性が高く、可とう性に優れており、酸素による影響を受けにくいという特徴を有する。そのため、電子材料分野において光カチオン重合性組成物が用いられている。
【０００３】
この光カチオン重合には、通常光カチオン重合開始剤が使用される。当該光カチオン重合開始剤としてはオニウム塩が知られており、特にアリールヨードニウム塩やアリールスルホニウム塩が用いられている。この光カチオン重合開始剤は、紫外線等の光を吸収して励起し、その励起種が分解して、酸を発生する化合物である。
【０００４】
しかし、アリールヨードニウム塩はその吸収波長が２５０ｎｍ近辺と低く、高圧水銀ランプ等の紫外線により十分励起することができないために高圧水銀ランプ等で重合させるときは、高圧水銀ランプ等の照射波長である３６０〜４００ｎｍ近辺に吸収のある９，１０−ジアルコキシアントラセン等を光カチオン重合増感剤として添加する必要がある（特許文献１、２、３）。
【０００５】
一方、アリールスルホニウム塩は、高圧水銀ランプ等の光の波長である３６６ｎｍ付近に吸収を持つため、高圧水銀ランプ等を照射することにより酸を発生し、光カチオン重合性化合物を重合させることができる。そのため特に光カチオン重合増感剤の必要性は感じられてこなかった。
【０００６】
しかし、近年になり、３６６ｎｍよりも更に長波長の紫外ＬＥＤが開発され、このＬＥＤは発熱が少なく長寿命であることから徐々にこの紫外ＬＥＤを光源として使用する傾向にある。この場合にはヨードニウム塩及びスルホニウム塩のいずれも単独では励起できないためやはり光カチオン重合増感剤、たとえば９，１０−ジアルコキシアントラセン等を使用しなければならない。
【先行技術文献】
【特許文献】
【０００７】
【特許文献１】特開平１０−１４７６０８号公報
【特許文献２】特開２００１−３４８４９７号公報
【特許文献３】特表２０００−５１５１８２号公報
【発明の概要】
【発明が解決しようとする課題】
【０００８】
しかしながら、上記述べた９，１０−ジアルコキシアントラセン化合物は増感剤として使用し光硬化させた場合、フィルムの透過度が低く厚膜分野ではその透明性に問題があった。すなわち、本発明の課題は、光カチオン重合増感剤として有用であるとともに、当該光カチオン重合増感剤を含む光カチオン重合性組成物を重合させたとき得られる硬化物の透過度が高いアントラセン化合物を提供することにある。  
【課題を解決するための手段】
【０００９】
本発明者は、アントラセン化合物の構造と光吸収特性について鋭意検討した結果、９，１０−ビス（長鎖アシルオキシ）アントラセン化合物が優れた光カチオン増感性能を持つとともに、当該光カチオン重合増感剤を含む光カチオン重合性組成物の硬化物の透過度が高いことを見出し、本発明を完成させた。
【００１０】
即ち、本発明は、以下に記載の骨子を要旨とするものである。
【００１１】
（発明１）一般式（１）で示される９，１０−ビス（長鎖アシルオキシ）アントラセン化合物を提供する。
【００１２】
【化１】
2014159412.tif 000002
【００１３】
一般式（１）において、Ｒは、炭素数５〜１２のアルキル基を示し、Ｘ及びＹは同一であっても異なっていてもよく、水素原子又は炭素数１〜８のアルキル基を示す。
【００１４】
（発明２）一般式（２）で示される９，１０−ジヒドロキシアントラセン化合物をアシル化することを特徴とする発明１に記載の９，１０−ビス（長鎖アシルオキシ）アントラセン化合物の製造法を提供する。
【００１５】
【化２】
2014159412.tif 000003
【００１６】
一般式（２）において、Ｘ及びＹは同一であっても異なっていてもよく、水素原子又は炭素数１〜８のアルキル基を示す。
【００１７】
（発明３）発明１に記載の９，１０−ビス（長鎖アシルオキシ）アントラセン化合物を含有する光カチオン重合増感剤を提供する。
【００１８】
（発明４）発明３に記載の光カチオン重合増感剤、光カチオン重合開始剤及び光カチオン重合性化合物を含む光カチオン重合性組成物を提供する。
【００１９】
（発明５）光カチオン重合開始剤がアリールヨードニウム塩又はアリールスルホ二ウム塩である発明４に記載の光カチオン重合性組成物を提供する。
【００２０】
（発明６）発明４又は発明５に記載の光カチオン重合性組成物に波長範囲３５０ｎｍ〜４２０ｎｍの光を含むエネルギー線を照射することを特徴とする光カチオン重合性組成物の硬化方法を提供する。
【発明の効果】
【００２１】
本発明の９，１０−ビス（長鎖アシルオキシ）アントラセン化合物は、９，１０−ジヒドロキシアントラセン化合物をアシル化することにより工業的に容易に得ることができ、光カチオン重合の増感剤として有用であるとともに、９，１０−ビス（長鎖アシルオキシ）アントラセン化合物を光カチオン重合増感剤として含有する光カチオン重合性組成物及びそれを光硬化させた硬化物は無色透明である。
【図面の簡単な説明】
【００２２】
【図１】実施例９，１０及び比較例５において所定時間ごとに測定された４００ｎｍにおける透過度をプロットしたグラフである。本発明の光カチオン重合増感剤である９，１０−ビス（２−エチルヘキサノイルオキシ）アントラセン、９，１０−ビス（ｎ−ノナノイルオキシ）アントラセンと公知の光カチオン重合増感剤である９，１０−ジブトキシアントラセンを用いた時の光カチオン重合性組成物の硬化物の透明度を比較した図である。
【発明を実施するための形態】
【００２３】
本発明の９，１０−ビス（長鎖アシルオキシ）アントラセン化合物は、一般式（１）に記載の構造を示す化合物である。
【００２４】
【化３】
2014159412.tif 000004
【００２５】
一般式（１）において、Ｒは炭素数５〜１２のアルキル基を示し、Ｘ及びＹは同一であっても異なっていてもよく、水素原子又は炭素数１〜８のアルキル基を示す。
【００２６】
一般式（１）中、Ｒで表される炭素数５〜１２のアルキル基としては、ｎ−ペンチル基、ｉ−ペンチル基、ｎ−ヘキシル基、ｎ−ヘプチル基、ｎ−オクチル基、１−エチルペンチル基、ｎ−ノニル基、ｎ−デシル基、ｎ−ドデシル基等が挙げられる。
【００２７】
一般式（１）中、Ｘ及びＹで表わされる炭素数１〜８のアルキル基としては、メチル基、エチル基、ｎ−プロピル基、ｉ−プロピル基、ｎ−ブチル基、ｎ−ペンチル基、ｎ−ヘキシル基、ｎ−ヘプチル基、ｎ−オクチル基、２−エチルヘキシル基等が挙げられる。
【００２８】
一般式（１）で表される９，１０−ビス（長鎖アシルオキシ）アントラセン化合物の例としては、次の化合物が挙げられる。
【００２９】
すなわち、Ｘ、Ｙがともに水素原子である場合は、９，１０−ビス（ｎ−ペンタノイルオキシ）アントラセン、９，１０−ビス（ｎ−ヘキサノイルオキシ）アントラセン、９，１０−ビス（ｎ−ヘプタノイルオキシ）アントラセン、９，１０−ビス（ｎ−オクタノイルオキシ）アントラセン、９，１０−ビス（２−エチルヘキサノイルオキシ）アントラセン、９，１０−ビス（ｎ−ノナノイルオキシ）アントラセン、９，１０−ビス（ｎ−デカノイルオキシ）アントラセン、９，１０−ビス（ｎ−ドデカノイルオキシ）アントラセン等が挙げられる。
【００３０】
Ｘがアルキル基であり、Ｙが水素原子である場合の例としては、１−メチル−９，１０−ビス（ｎ−ヘキサノイルオキシ）アントラセン、１−メチル−９，１０−ビス（ｎ−ヘプタノイルオキシ）アントラセン、１−メチル−９，１０−ビス（ｎ−オクタノイルオキシ）アントラセン、１−メチル−９，１０−ビス（２−エチルヘキサノイルオキシ）アントラセン、１−メチル−９，１０−ビス（ｎ−ノナノイルオキシ）アントラセン、１−メチル−９，１０−ビス（ｎ−デカノイルオキシ）アントラセン、１−メチル−９，１０−ビス（ｎ−ドデカノイルオキシ）アントラセン、２−メチル−９，１０−ビス（ｎ−ヘキサノイルオキシ）アントラセン、２−メチル−９，１０−ビス（ｎ−ヘプタノイルオキシ）アントラセン、２−メチル−９，１０−ビス（ｎ−オクタノイルオキシ）アントラセン、２−メチル−９，１０−ビス（２−エチルヘキサノイルオキシ）アントラセン、２−メチル−９，１０−ビス（ｎ−ノナノイルオキシ）アントラセン、２−メチル−９，１０−ビス（ｎ−デカノイルオキシ）アントラセン、２−メチル−９，１０−ビス（ｎ−ドデカノイルオキシ）アントラセン、、１−エチル−９，１０−ビス（ｎ−ヘキサノイルオキシ）アントラセン、１−エチル−９，１０−ビス（ｎ−ヘプタノイルオキシ）アントラセン、１−エチル−９，１０−ビス（ｎ−オクタノイルオキシ）アントラセン、１−エチル−９，１０−ビス（２−エチルヘキサノイルオキシ）アントラセン、１−エチル−９，１０−ビス（ｎ−ノナノイルオキシ）アントラセン、１−エチル−９，１０−ビス（ｎ−デカノイルオキシ）アントラセン、１−エチル−９，１０−ビス（ｎ−ドデカノイルオキシ）アントラセン、２−エチル−９，１０−ビス（ｎ−ヘキサノイルオキシ）アントラセン、２−エチル−９，１０−ビス（ｎ−ヘプタノイルオキシ）アントラセン、２−エチル−９，１０−ビス（ｎ−オクタノイルオキシ）アントラセン、２−エチル−９，１０−ビス（２−エチルヘキサノイルオキシ）アントラセン、２−エチル−９，１０−ビス（ｎ−ノナノイルオキシ）アントラセン、２−エチル−９，１０−ビス（ｎ−デカノイルオキシ）アントラセン、２−エチル−９，１０−ビス（ｎ−ドデカノイルオキシ）アントラセン等が挙げられる。
【００３１】
また、Ｘ、Ｙがともにアルキル基である場合の例としては、２，３−ジメチル−９，１０−ビス（ｎ−ヘキサノイルオキシ）アントラセン、２，３−ジメチル−９，１０−ビス（ｎ−ヘプタノイルオキシ）アントラセン、２，３−ジメチル−９，１０−ビス（ｎ−オクタノイルオキシ）アントラセン、２，３−ジメチル−９，１０−ビス（２−エチルヘキサノイルオキシ）アントラセン、２，３−ジメチル−９，１０−ビス（ｎ−ノナノイルオキシ）アントラセン、２，３−ジメチル−９，１０−ビス（ｎ−デカノイルオキシ）アントラセン、２，３−ジメチル−９，１０−ビス（ｎ−ドデカノイルオキシ）アントラセン、２，６−ジメチル−９，１０−ビス（ｎ−ヘキサノイルオキシ）アントラセン、２，６−ジメチル−９，１０−ビス（ｎ−ヘプタノイルオキシ）アントラセン、２，６−ジメチル−９，１０−ビス（ｎ−オクタノイルオキシ）アントラセン、２，６−ジメチル−９，１０−ビス（２−エチルヘキサノイルオキシ）アントラセン、２，６−ジメチル−９，１０−ビス（ｎ−ノナノイルオキシ）アントラセン、２，６−ジメチル−９，１０−ビス（ｎ−デカノイルオキシ）アントラセン、２，６−ジメチル−９，１０−ビス（ｎ−ドデカノイルオキシ）アントラセン、２，７−ジメチル−９，１０−ビス（ｎ−ヘキサノイルオキシ）アントラセン、２，７−ジメチル−９，１０−ビス（ｎ−ヘプタノイルオキシ）アントラセン、２，７−ジメチル−９，１０−ビス（ｎ−オクタノイルオキシ）アントラセン、２，７−ジメチル−９，１０−ビス（２−エチルヘキサノイルオキシ）アントラセン、２，７−ジメチル−９，１０−ビス（ｎ−ノナノイルオキシ）アントラセン、２，７−ジメチル−９，１０−ビス（ｎ−デカノイルオキシ）アントラセン、２，７−ジメチル−９，１０−ビス（ｎ−ドデカノイルオキシ）アントラセン等が挙げられる。
【００３２】
以上述べた９，１０−ビス（長鎖アシルオキシ）アントラセン化合物の具体例の中でも、特に、合成の容易さと性能の高さから、９，１０−ビス（ｎ−ヘキサノイルオキシ）アントラセン、９，１０−ビス（ｎ−ヘプタノイルオキシ）アントラセン、９，１０−ビス（ｎ−オクタノイルオキシ）アントラセン、９，１０−ビス（２−エチルヘキサノイルオキシ）アントラセン、９，１０−ビス（ｎ−ノナノイルオキシ）アントラセンが好ましい。
【００３３】
（製造法）
本発明の９，１０−ビス（長鎖アシルオキシ）アントラセン化合物は、一般式（２）で示される９，１０−ジヒドロキシアントラセン化合物をアシル化することにより製造することができる。
【００３４】
【化４】
2014159412.tif 000005
【００３５】
一般式（２）において、Ｘ及びＹは同一であっても異なっていてもよく、水素原子又は炭素数１〜８のアルキル基を示す。
【００３６】
一般式（２）中、Ｘ及びＹで表わされる炭素数１〜８のアルキル基としては、メチル基、エチル基、ｎ−プロピル基、ｉ−プロピル基、ｎ−ブチル基、ｎ−ペンチル基、ｎ−ヘキシル基、ｎ−ヘプチル基、ｎ−オクチル基、２−エチルヘキシル基等が挙げられる。
【００３７】
すなわち、下記反応式１に記載したように、対応する９，１０−ジヒドロキシアントラセン化合物を塩基化合物の存在下もしくは非存在下、長鎖アシル化剤と反応させることにより製造できる。
【００３８】
【化５】
2014159412.tif 000006
【００３９】
反応式１において、Ｒは炭素数５〜１２のアルキル基を示し、Ｘ、Ｙは同一であっても異なっていてもよく、水素原子又は炭素数１〜８のアルキル基を示す。
【００４０】
反応式１において使用される９，１０−ジヒドロキシアントラセン化合物としては、９，１０−ジヒドロキシアントラセン、１−メチル−９，１０−ジヒドロキシアントラセン、２−メチル−９，１０−ジヒドロキシアントラセン、２，６−ジメチル−９，１０−ジヒドロキシアントラセン、２，７−ジメチル−９，１０−ジヒドロキシアントラセン、１，５−ジメチル−９，１０−ジヒドロキシアントラセン、１−エチル−９，１０−ジヒドロキシアントラセン、２−エチル−９，１０−ジヒドロキシアントラセン、２，６−ジエチル−９，１０−ジヒドロキシアントラセン、２，７−ジエチル−９，１０−ジヒドロキシアントラセン、１，５−ジエチル−９，１０−ジヒドロキシアントラセン等が挙げられる。
【００４１】
次に、使用される長鎖アシル化剤としては、ハロゲン化アシルが用いられる。ハロゲン化アシルとしては、塩化ｎ−ヘキサノイル、塩化ｎ−ヘプタノイル、塩化ｎ−オクタノイル、塩化２−エチルヘキサノイル、塩化ｎ−ノナノイル、塩化ｎ−デカノイル、塩化ｎ−ドデカノイル、臭化ｎ−ヘキサノイル、臭化ｎ−ヘプタノイル、臭化ｎ−オクタノイル、臭化２−エチルヘキサノイル、臭化ｎ−ノナノイル、臭化ｎ−デカノイル、臭化ｎ−ドデカノイル等が挙げられる。
【００４２】
９，１０−ジヒドロキシアントラセン化合物に対する長鎖アシル化剤の添加モル比率は２．０以上、５．０以下、好ましくは２．２以上３．０以下が好ましい。２．０未満では９，１０−ジヒドロキシアントラセン化合物が未反応のままで残り、５．０を超えると生成した９，１０−ビス（長鎖アシルオキシ）アントラセン化合物の反応液に対する溶解度が高くなり、反応生成物から結晶化しがたくなり収率が低下し、ともに好ましくない。
【００４３】
塩基化合物の存在下に反応を実施する場合に用いられる塩基化合物は、通常、無機塩基である無機のアルカリ塩が用いられる。無機のアルカリ塩としては、たとえば、水酸化ナトリウム、水酸化カリウム、水酸化リチウムが用いられる。有機塩基である、ピリジン、ピペリジン、トリエチルアミン等の使用も可能である。
【００４４】
９，１０−ジヒドロキシアントラセン化合物と長鎖アシル化剤との反応においては、通常、溶媒を使用する。塩基化合物が有機塩基である場合は、溶媒としては、長鎖アシル化剤と反応しなければ特に種類を選ばない。例えば、ベンゼン、トルエン、キシレン、クロロベンゼン等の芳香族系溶媒又は塩化メチレン、ジクロロエタン、ジクロロエチレン等のハロゲン系溶媒のような水非混和性溶媒、さらには、アセトン、メチルエチルケトン、メチルイソブチルケトン等のケトン系溶媒、Ｎ−メチルピロリドン、ジメチルホルムアミド等のアミド系溶媒又はテトラヒドロフラン、１，４−ジオキサン等のエーテル系溶媒のような水混和性溶媒を用いることが出来る。
【００４５】
一方、塩基化合物が無機塩基である場合は、無機塩基は水に溶解させるので、長鎖アシル化剤を溶解させる溶媒としては長鎖アシル化剤の水による加水分解を避けるため水非混和性の溶媒が好ましい。水混和性の溶媒を使用する場合、長鎖アシル化剤が容易に加水分解され有機酸となるため、生成物の収率が大幅に低下し、好ましくない。水非混和性の溶媒としては、例えば、ベンゼン、トルエン、ｏ−キシレン、ｐ−キシレン、クロロベンゼン、メチルナフタレン、テトラリン等の芳香族系溶媒、塩化メチレン、ジクロロエタン、ジクロロエチレン等のハロゲン系溶媒を使用することが出来る。
【００４６】
溶媒の使用量は、水混和性の溶媒を用いる場合は、９，１０−ジヒドロキシアントラセン化合物を溶解し得る量であればよい。具体的には、水混和性溶媒に対する９，１０−ジヒドロキシアントラセン化合物の仕込濃度は、通常５ｗｔ％以上、３０ｗｔ％未満である。一方、水非混和性の溶媒を用いる場合は、長鎖アシル化剤を溶解し得る量であれば良い。通常、水非混和性の溶媒に対する長鎖アシル化剤の濃度は５ｗｔ％以上、３０ｗｔ％未満である。また、無機塩基を用いて９，１０−ジヒドロキシアントラセン化合物のアルカリ塩水溶液を調製する場合は、その濃度は通常５ｗｔ％以上２０ｗｔ％未満である。
【００４７】
無機塩基の水溶液中に９，１０−ジヒドロキシアントラセン化合物を溶解させ、長鎖アシル化剤を溶解した水非混和性溶媒を加えて反応させる場合は、相間移動触媒の使用が有効である。相間移動触媒としては、例えば、テトラメチルアンモニウムブロマイド、テトラエチルアンモニウムブロマイド、テトラプロピルアンモニウムブロマイド、テトラブチルアンモニウムブロマイド、トリオクチルメチルアンモニウムブロマイド、トリオクチルエチルアンモニウムブロマイド、トリオクチルプロピルアンモニウムブロマイド、トリオクチルブチルアンモニウムブロマイド、ベンジルジメチルオクタデシルアンモニウムブロマイド、テトラメチルアンモニウムクロライド、テトラエチルアンモニウムクロライド、テトラプロピルアンモニウムクロライド、テトラフブチルアンモニウムクロライド、トリオクチルメチルアンモニウムクロライド、トリオクチルエチルアンモニウムクロライド、トリオクチルプロピルアンモニウムクロライド、トリオクチルブチルアンモニウムクロライド、ベンジルジメチルオクタデシルアンモニウムクロライド等が挙げられる。
【００４８】
相間移動触媒の添加量としては、９，１０−ジヒドロキシアントラセン化合物に対して、好ましくは  ０．０１ｗｔ％以上、１０ｗｔ％未満、より好ましくは、０．１ｗｔ％以上、１．０ｗｔ％未満である。０．０１ｗｔ％未満であると、反応速度が遅く、また、１０ｗｔ％以上だと生成物の純度が低下するので好ましくない。
【００４９】
反応温度は、好ましくは０℃以上８０℃未満、より好ましくは０℃以上２０℃未満である。本反応は発熱反応であり、冷却が必要である。０℃未満では、溶媒の使用量にもよるが、９，１０−ジヒドロキシアントラセン化合物の溶媒に対する溶解度が低くなるため、９，１０−ジヒドロキシアントラセン化合物がスラリー状態となり、反応速度が低下する。一方、８０℃以上だと、副反応が進行し、目的物の純度が低下し、好ましくない。
【００５０】
反応時間は、反応温度にもよるが、通常、１５分以上３時間未満である。
【００５１】
反応終了後、溶媒が水混和性の場合はメタノール等のアルコール系溶媒を加えて未反応の長鎖アシル化剤を中和した後、水を加えて生成物を結晶化させる。また、溶媒が水非混和性の場合は、沈殿した塩基化合物の塩酸塩を水を加えて溶解して二層とし、次いで分液した水非混和溶媒にメタノールを加えた後濃縮し、生成物を結晶化させる。析出した結晶を濾別・洗浄することにより、目的物を得ることができる。また、必要に応じて再結晶等により精製してもよい。
【００５２】
得られた化合物の同定は、１Ｈ−ＮＭＲスペクトル、ＩＲスペクトルを用いて行い、９，１０−ビス（長鎖アシルオキシ）アントラセン化合物であることを確認した。
【００５３】
本発明の９，１０−ビス（長鎖アシルオキシ）アントラセン化合物は光カチオン重合増感剤として有用である。本発明の９，１０−ビス（長鎖アシルオキシ）アントラセン化合物を光カチオン重合増感剤として含有し、光カチオン重合開始剤、光カチオン重合性化合物からなる光カチオン重合性組成物は、波長範囲３５０ｎｍ〜４２０ｎｍの光を含むエネルギー線を照射することにより容易に重合させることができる。
【００５４】
（光カチオン重合開始剤）
本発明の光カチオン重合性組成物に用いる光カチオン重合開始剤としては通常スルホニウム塩またはヨードニウム塩が使用される。スルホニウム塩としては、アリールスルホニウム塩が好ましく、Ｓ，Ｓ，Ｓ’、Ｓ’−テトラフェニル−Ｓ，Ｓ’−（４、４’−チオジフェニル）ジスルホニウム  ビスヘキサフルオロフォスフェート、ジフェニルー４−フェニルチオフェニルスルホニウムヘキサフルオロホスフェート、トリフェニルスルホニウムヘキサフルオロホスフェートが挙げられ、例えばダウ・ケミカル製、商品名：ＵＶＩ６９９２、サンアプロ社製  商品名：ＣＰＩ−１００P、ビー・エ−・エス・エフ社製  商品名：イルガキュア２７０（イルガキュアは、ビー・エー・エス・エフ社の登録商標）を用いることが出来る。一方、ヨードニウム塩としては、アリールヨードニウム塩が好ましく、４−イソブチルフェニル−４’−メチルフェニルヨードニウムヘキサフルオロフォスフェート、ビス（ドデシルフェニル）ヨードニウムヘキサフルオロアンチモネート、４−イソプロピルフェニルー４’−メチルフェニルヨードニウムテトラキスペンタフルオロフェニルボレートが挙げられ、例えばビー・エ−・エス・エフ社製、商品名：イルガキュア２５０，ローディア社製、商品名：ロードシル２０７４（ロードシルは、ローディア社の登録商標）を用いることが出来る。
【００５５】
（光カチオン重合性化合物）
本発明に使用することができる光カチオン重合性化合物としてはエポキシ化合物、ビニルエーテル化合物が挙げられる。エポキシ化合物として一般的なものは脂環式エポキシ化合物、エポキシ変性シリコーン、芳香族グリシジル化合物である。脂環式エポキシ化合物としては３’，４’−エポキシシクロヘキシルメチル−３，４−エポキシシクロヘキサンカルボキシレート（ダウ・ケミカル社製ＵＶＲ６１０５、ＵＶＲ６１１０、ダイセル社製セロキサイド２０２１Ｐ、セロキサイドは株式会社ダイセルの登録商標）、１，２−エポキ−４−ビニルシクロヘキサン（ダイセル社製セロキサイド２０００）、ビス（３，４−エポキシシクロヘキシル）アジペート等が挙げられ、この中でも、特に３’，４’−エポキシシクロヘキシルメチル−３，４−エポキシシクロヘキサンカルボキシレートを用いることが好ましい。芳香族グリシジル化合物としては２，２’−ビス（４−グリシジルオキシフェニル）プロパンが挙げられる。ビニルエーテル化合物としてはメチルビニルエーテル、エチルビニルエーテル、イソブチルビニルエーテル、２−エチルヘキシルビニルエーテル等が挙げられる。
【００５６】
（光カチオン重合性組成物）
光カチオン重合性組成物の組成としては、光カチオン重合性化合物の１００重量部に対し、光カチオン重合開始剤であるスルホニウム塩又はヨードニウム塩を０．１〜１０．０重量部、好ましくは１．０〜５．０重量部の範囲で使用する。光カチオン重合性化合物に対する光カチオン重合開始剤の使用量が少なすぎると、光カチオン重合性組成物を光カチオン重合させたとき、重合速度が遅くなり、一方、光カチオン重合開始剤の使用量が多すぎると光カチオン重合性組成物を光重合させたときに得られる光重合物の物性が低下するおそれがあるため好ましくない。
【００５７】
本発明の光カチオン重合増感剤である９，１０−ビス（長鎖アシルオキシ）アントラセン化合物は、光カチオン重合開始剤の１重量部に対し、０．０５〜２．０重量部、好ましくは０．１〜１．０重量部の範囲で使用する。光カチオン重合増感剤が少なすぎると、増感効果が発現し難くなる場合があり、一方、多すぎると光カチオン重合性組成物を光カチオン重合させたとき、重合物の物性が低下するおそれがあるため好ましくない。
【００５８】
（添加剤）
本発明に係る光カチオン重合性組成物には、さらに、本発明の効果を損なわない範囲で、希釈剤、着色剤、有機または無機の充填剤、レベリング剤、界面活性剤、消泡剤、増粘剤、難燃剤、酸化防止剤、安定剤、滑剤、可塑剤などの各種樹脂添加剤を、通常の使用範囲で配合することができる。
【００５９】
本発明で用いられる希釈剤としては、エポキシ系希釈剤、オキセタン系希釈剤、ビニルエーテル系希釈剤等が挙げられる。エポキシ系希釈剤の例としては、例えば、フェニルグリシジルエーテル、ｐ−ｔｅｒｔ−ブチルフェニルグリシジルエーテル、ブチルグリシジルエーテル、２−エチルヘキシルグリシジルエーテル、アリルグリシジルエーテル、１，２−ブチレンオキサイド、１，３−ブタジエンモノオキサイド、１，２−エポキシドデカン、エピクロロヒドリン、１，２−エポキシデカン、スチレンオキサイド、シクロヘキセンオキサイド、３−メタクリロイルオキシメチルシクロヘキセンオキサイド、３−アクリロイルオキシメチルシクロヘキセンオキサイド、３−ビニルシクロヘキセンオキサイド等が挙げられる。オキセタン系希釈剤の例としては、例えば、３−エチル−３−ヒドロキシメチルオキセタン、３−（メタ）アリルオキシメチル−３−エチルオキセタン、（３−エチル−３−オキセタニルメトキシ）メチルベンゼン等が挙げられる。ビニルエーテル系希釈剤の例としては、例えば、メチルビニルエーテル、エチルビニルエーテル、プロピルビニルエーテル、ｎ−ブチルビニルエーテル、ｔ−ブチルビニルエーテル、２−エチルヘキシルビニルエーテル等が挙げられる。
【００６０】
着色剤としては、青色顔料、赤色顔料、白色顔料、黒色顔料などが挙げられる。黒色顔料としては、例えば、カーボンブラック、アセチレンブラック、ランプブラック、アニリンブラックなどが挙げられる。黄色顔料としては、例えば、黄鉛、亜鉛黄、カドミウムイエロー、黄色酸化鉄、ミネラルファストイエロー、ニッケルチタンイエロー、ネーブルスイエロー、ナフトールイエローＳ、ハンザイエローＧ、ハンザイエロー１０Ｇ、ベンジジンイエローＧ、ベンジジンイエローＧＲ、キノリンイエローレーキ、パーマネントイエローＮＣＧ、タートラジンレーキなどが挙げられる。赤色顔料としては、例えば、ベンガラ、カドミウムレッド、鉛丹、硫化水銀カドミウム、パーマネントレッド４Ｒ，リソールレッド、レーキレッドＤブリリアントカーミン６Ｂ、エオシンレーキ、ローダミンレーキＢ、アリザリンレーキ、ブリリアントカーミン３Ｂなどが挙げられる。青色顔料としては、例えば、紺青、コバルトブルー、アルカリブルーレーキ、ビクトリアブルーレーキ、フタロシアニンブルー、無金属フタロシアニンブルー、フタロシアニンブルー部分塩化物、ファーストスカイブルー、インダスレンブルーＢＣなどが挙げられる。白色顔料としては、例えば、亜鉛華、酸化チタン、アンチモン白、硫化亜鉛などが挙げられる。その他の顔料としては、例えば、バライト粉、炭酸バリウム、クレー、シリカ、ホワイトカーボン、タルク、アルミナホワイトなどが挙げられる。
【００６１】
（重合方法）
当該光カチオン重合性組成物の重合はフィルム状で行うことも出来るし、塊状に硬化させることも可能である。フィルム状に重合させる場合は、当該光カチオン重合性組成物を液状にし、たとえばポリエステルフィルムなどの基材上に、たとえばバーコーターなどを用いて光カチオン重合性組成物を塗布したのちに、紫外線などの光線を照射して重合させる。
【００６２】
（基材）
フィルム状に重合させる場合に用いられる基材としてはフィルム、紙、アルミ箔、金属等が主に用いられるが特に限定されない。基材としてのフィルムに用いられる素材としてはポリエステル、トリアセチルセルロース（ＴＡＣ）、ポリビニルアルコール（ＰＶＡ）等が用いられる。具体的には例えばポリエステルフィルム（東レ（株）製ルミラー、ルミラーは東レ（株）の登録商標）を用いることが出来る。当該ポリエステルフィルムの膜厚は通常１００μｍ未満の膜厚のものを使用する。ポリエステルフィルムの膜厚を調整するために使用するバーコーターは特に指定しないが、膜厚が１μｍ以上１００μｍ未満に調整できるバーコーターを使用する。
【００６３】
（光源）
このようにして調製した塗布膜に紫外線などの光線を照射することにより重合させることができる。用いられる光源としては、波長が３５０〜４２０ｎｍの紫外線を含む光源を使用することが好ましい。具体的には高圧水銀ランプ、超高圧水銀ランプ、メタルハライドランプ、ガリウムドープドランプ、マイクロ波励起方式ＵＶランプ（例えばフュージョン（株）製のＨバルブ、Ｄバルブ、Ｖバルブ）、３９５ｎｍ紫外ＬＥＤランプ、３７５ｎｍ紫外ＬＥＤランプ、３６５ｎｍ紫外ＬＥＤランプ等が挙げられる。太陽光等の使用も可能である。特に、３９５ｎｍ紫外ＬＥＤが好ましい。３９５ｎｍ紫外ＬＥＤとしては、たとえば、Ｐｈｏｓｅｏｎｎ社製３９５紫外ＬＥＤが挙げられる。
【００６４】
（雰囲気）
本発明の光カチオン重合性組成物は、当該光カチオン重合性組成物の表面を開放した系でも表面を空気と遮断した系でも重合させることができる。例えば、フィルム状で重合させるときに、本発明の光カチオン重合性組成物を基材に塗布し、塗布面を開放したまま、紫外線などの光線を照射して重合させることもできれば、本発明の光カチオン重合性組成物を酸素不透過性基材に塗布し、その表面に酸素不透過性基材貼合した状態で紫外線などの光線を照射して重合させることもできる。
【００６５】
光カチオン重合性組成物表面開放系の例としては、塗膜として使用に供する用途すなわち塗料、コーティング、インキ等を挙げることができる。具体的には自動車用塗料、木工コーティング、ＰＶＣ床コーティング、窯業壁コーティング、建材用コーティング、樹脂ハードコート、メタライズベースコート、フィルムコーティング、液晶ディスプレイ（ＬＣＤ）用コーティング、プラズマディスプレイ（ＰＤＰ）用コーティング、光ディスク用コーティング、金属コーティング、光ファィバーコーティング、印刷インキ、平版インキ、金属缶インキ、スクリーン印刷インキ、インクジェットインキ、グラビアニス等が挙げられる。また、レジスト、ディスプレイ、封止剤、歯科材料、光造型材料等の分野でもこのような使用態様が用いられる。
【００６６】
光カチオン重合性組成物表面遮断系の例としては、接着剤、粘着剤、粘接着剤、シーリング剤等を挙げることができる。さらに、「電子部品用感光性材料の最新動向ＩＩＩ−半導体・電子基板・ディスプレー分野の開発状況―」（住ベリサーチ社、２００６年７月）、「ＵＶ・ＥＢ硬化技術の最新動向」（ラドテック研究所、２００６年３月）、「光応用技術・材料事典」（山岡亜夫編、２００６年４月）、「光硬化技術」（技術情報協会、２０００年３月）、「光硬化性材料−製造技術と応用展開−」（東レリサーチセンター、２００７年９月）等に例示されている用途に適宜用いることができる。
【００６７】
以下、本発明を実施例に基づいて詳細に説明するが、本発明はその趣旨を超えない限り、以下の記載例に限定されるものではない。特記しない限り、すべての部および百分率は重量基準である。
【実施例】
【００６８】
本発明により得られる生成物の確認は下記の機器による測定により行った。
（１）融点：ゲレンキャンプ社製の融点測定装置、型式ＭＦＢ−５９５（ＪＩＳ  Ｋ００６４に準拠）
（２）赤外線（ＩＲ）分光光度計：日本分光社製、型式ＩＲ−８１０
（３）核磁気共鳴装置（ＮＭＲ）：日本電子社製、型式ＧＳＸ  ＦＴ  ＮＭＲ  Ｓｐｅｃｔｏｒｏｍｅｔｅｒ
【００６９】
（合成例１）９，１０−ビス（ｎ−ヘキサノイルオキシ）アントラセンの合成    
温度計、攪拌機付きの２００ｍｌ三口フラスコ中、窒素雰囲気下、９，１０−ジヒドロキシアントラセン２．１０ｇ（１０．０ミリモル）を脱気水２０g中でリスラリーし、水酸化ナトリウム０．９２g（２３．０ミリモル）を脱気水３ｇに溶かした溶液を加え９，１０−ジヒドロキシアントラセンのジナトリウム塩のエンジ色の水溶液とした。この水溶液にテトラブチルアンモニウムブロミドを２０mｇ加え氷水で冷やしつつ、得られた９，１０−ジヒドロキシアントラセンのジナトリウム水溶液に、塩化ｎ−ヘキサノイル２．９６g（２２．０ミリモル）をトルエン２０ｇに溶かした溶液を添加した。添加後、２時間撹拌し水層を分離した。ついで、トルエン層を水１０ｍｌで２回洗浄した後、メタノール４０ｍｌ加え、濃縮した。析出した結晶を吸引濾過・乾燥し、９，１０−ビス（ｎ−ヘキサノイルオキシ）アントラセンの白色の結晶３．４５g（８．５ミリモル）を得た。原料９，１０−ジヒドロキシアントラセンに対する収率は８５モル％であった。
【００７０】
（１）  融点：１１５−１１７℃
（２）  ＩＲ（ＫＢｒ，ｃｍ−１）：２９６０，２９４６，２８６０，１７６０，１５９４，１４６２，１３５８，１１４０，１０９６，７５８．
（３）  １Ｈ―ＮＭＲ（４００ＭＨｚ、ＣＤＣｌ３）：δ＝０．９８（ｔ，Ｊ＝８Ｈｚ，６Ｈ），１．４２−１．６２（ｍ，８Ｈ），１．９２−２．０２（ｍ，４Ｈ），２．９２（ｔ，Ｊ＝８Ｈｚ，４Ｈ），７．４５−７．５６（ｍ，４Ｈ），７．８９−７．９６（ｍ，４Ｈ）．
【００７１】
（合成例２）９，１０−ビス（ｎ−ヘプタノイルオキシ）アントラセンの合成  
温度計、攪拌機付きの２００ｍｌ三口フラスコ中、窒素雰囲気下、９，１０−ジヒドロキシアントラセン２．１０ｇ（１０．０ミリモル）を脱気水２０g中でリスラリーし、水酸化ナトリウム０．９２g（２３．０ミリモル）を脱気水３ｇに溶かした溶液を加え９，１０−ジヒドロキシアントラセンのジナトリウム塩のエンジ色の水溶液とした。この水溶液にテトラブチルアンモニウムブロミドを２０mｇ加え氷水で冷やしつつ、塩化ｎ−ヘプタノイル３．２７g（２２．０ミリモル）をトルエン２０ｇに溶かした溶液を添加した。添加後、２時間撹拌し、水層を分離した。ついで、トルエン層を水１０ｍｌで２回洗浄した後、メタノール４０ｍｌ加え、濃縮した。析出した結晶を吸引濾過・乾燥し、９，１０−ビス（ｎ−ヘキサノイルオキシ）アントラセンの白色の結晶３．３９g（７．８ミリモル）を得た。原料９，１０−ジヒドロキシアントラセンに対する収率は７８モル％であった。
【００７２】
（１）  融点：１２４−１２５℃
（２）  ＩＲ（ＫＢｒ、ｃｍ−１）：２９３０，２８６０，１７５８，１４７２，１４１８，１３６７，１１３５，１０４２，７６２，７２０．
（３）  １Ｈ−ＮＭＲ（４００ＭＨｚ、ＣＤＣｌ３）：δ＝０．９６（ｔ、Ｊ＝８Ｈｚ，  ６Ｈ），１．３５−１．４９（ｍ，８Ｈ），１．４９−１．６１（ｍ，４Ｈ），１．９１−２．０１（ｍ，４Ｈ），２．９１（ｔ，Ｊ＝８Ｈｚ，４Ｈ），７．４８−７．５７（ｍ，４Ｈ），７．８７−７．９４（ｍ，４Ｈ）．
【００７３】
（合成例３）９，１０−ビス（ｎ−オクタノイルオキシ）アントラセンの合成
温度計、攪拌機付きの２００ｍｌ三口フラスコ中、窒素雰囲気下、９，１０−ジヒドロキシアントラセン２．１０ｇ（１０．０ミリモル）を脱気水２０g中でリスラリーし、水酸化ナトリウム０．９２g（２３．０ミリモル）を脱気水３ｇに溶かした溶液を加え９，１０−ジヒドロキシアントラセンのジナトリウム塩のエンジ色の水溶液とした。この水溶液にテトラブチルアンモニウムブロミドを２０mｇ加え氷水で冷やしつつ、塩化ｎ−オクタノイル３．５８g（２２．０ミリモル）をトルエン２２ｇに溶かした溶液を添加した。添加後、２時間撹拌し、水層を分離した。ついでトルエン層を水１０ｍｌで２回洗浄した後、メタノール４０ｍｌ加え、濃縮した。析出した結晶を吸引濾過・乾燥し、９，１０−ビス（ｎ−オクタノイルオキシ）アントラセンの白色の結晶３．４２g（７．４ミリモル）を得た。原料９，１０−ジヒドロキシアントラセンに対する収率は７４モル％であった。
【００７４】
（１）  融点：９８−９９℃
（２）ＩＲ（ＫＢｒ，ｃｍ−１）：２９７０，２９２５，２８６０，１７５６，１４２０，１３７０，１３５８，１１３８，１０２６，７６２．
（３）１Ｈ―ＮＭＲ（４００ＭＨｚ、ＣＤＣｌ３）：δ＝０．９２（ｔ，Ｊ＝８Ｈｚ，６Ｈ），１．３２−１．３９（ｍ，８Ｈ），１．３９−１．４８（ｍ，４Ｈ），１．４８−１．５８（ｍ，４Ｈ），１．９１−２．００（ｍ，４Ｈ），２．９１（ｔ，Ｊ＝８Ｈｚ，４Ｈ），７．４７−７．５３（ｍ，４Ｈ），７．８８−７．９６（ｍ，４Ｈ）．
【００７５】
（合成例４）９，１０−ビス（２−エチルヘキサノイルオキシ）アントラセンの合成
温度計、攪拌機付きの２００ｍｌ三口フラスコ中、窒素雰囲気下、９，１０−ジヒドロキシアントラセン２．１０ｇ（１０．０ミリモル）を脱気水２０g中でリスラリーし、水酸化ナトリウム０．９２g（２３．０ミリモル）を脱気水３ｇに溶かした溶液を加え９，１０−ジヒドロキシアントラセンのジナトリウム塩のエンジ色の水溶液とした。この水溶液にテトラブチルアンモニウムブロミドを２０mｇ加え氷水で冷やしつつ、塩化２−エチルヘキサノイル３．５８g（２２．０ミリモル）をトルエン２２ｇに溶かした溶液を添加した。添加後、２時間撹拌し、水層を分離した。ついで、トルエン層を水１０ｍｌで２回洗浄した後、メタノール４０ｍｌ加え、濃縮した。析出した結晶を吸引濾過・乾燥し、９，１０−ビス（２−エチルヘキサノイルオキシ）アントラセンの白色の結晶３．６０g（７．８ミリモル）を得た。原料９，１０−ジヒドロキシアントラセンに対する収率は７８モル％であった。
【００７６】
（１）  融点：１３４−１３５℃
（２）ＩＲ（ＫＢｒ，ｃｍ−１）：３０６５，２９６０，２９４０，２８７０，１７６０，１６２８，１４６２，１２９０，１２８０，１２７０，１１５２，１０９３，９５５，７５２，６８４．
（３）１Ｈ―ＮＭＲ（４００ＭＨｚ、ＣＤＣｌ３）：δ＝１．０１（ｔ，Ｊ＝８Ｈｚ，６Ｈ），１．２１（ｔ，Ｊ＝８Ｈｚ，６Ｈ），１．４３−１．６３（ｍ，８Ｈ），１．７９−１．９６（ｍ，４Ｈ），１．９６−２．１１（ｍ，４Ｈ），２．８８−２．９７（ｍ，４Ｈ），７．４７−７．５３（ｍ，４Ｈ），７．９１−７．９８（ｍ，４Ｈ）．
【００７７】
（合成例５）９，１０−ビス（ｎ−ノナノイルオキシ）アントラセンの合成
温度計、攪拌機付きの２００ｍｌ三口フラスコ中、窒素雰囲気下、９，１０−ジヒドロキシアントラセン２．１０ｇ（１０．０ミリモル）を脱気水２０g中でリスラリーし、水酸化ナトリウム０．９２g（２３．０ミリモル）を脱気水３ｇに溶かした溶液を加え９，１０−ジヒドロキシアントラセンのジナトリウム塩のエンジ色の水溶液とした。この水溶液にテトラブチルアンモニウムブロミドを２０mｇ加え氷水で冷やしつつ、塩化ｎ−ノナノイル３．８８g（２２．０ミリモル）をトルエン２２ｇに溶かした溶液を添加した。添加後２時間撹拌し、水層を分離した。ついで、トルエン層を水１０ｍｌで２回洗浄した後、メタノール４０ｍｌ加え、濃縮した。析出した結晶を吸引濾過・乾燥し、９，１０−ビス（ｎ−ノナノイルオキシ）アントラセンの白色の結晶３．５３g（７．２ミリモル）を得た。原料９，１０−ジヒドロキシアントラセンに対する収率は７２モル％であった。
【００７８】
（１）  融点：９６−９７℃
（２）ＩＲ（ＫＢｒ，ｃｍ−１）：３０７０，２９３０，２８５５，１７５５，１６２６，１４６８，１４２４，１３６２，１３４０，１３０４，１２６０，１２１６，１１５２，１１０８，７６０，７２５．
（３）１Ｈ―ＮＭＲ（４００ＭＨｚ、ＣＤＣｌ３）：δ＝０．９１（ｔ，Ｊ＝８Ｈｚ，６Ｈ），１．２７−１．４８（ｍ，１２Ｈ），１．５１−１．６０（ｍ，４Ｈ），１．９１−２．００（ｍ，４Ｈ），２．９２（ｔ，Ｊ＝８Ｈｚ，４Ｈ），７．４７−７．５３（ｍ，４Ｈ），７．８８−７．９６（ｍ，４Ｈ）．
【００７９】
「実施例１」
光カチオン重合性化合物として脂環式エポキシ（ダウ・ケミカル社製、商品名：ＵＶＲ６１０５（３’，４’−エポキシシクロヘキシルメチル−３，４−エポキシシクロヘキサンカルボキシレート））１００重量部に対し、光カチオン重合開始剤ＵＶＩ６９９２（Ｓ，Ｓ，Ｓ’，Ｓ’−テトラフェニル−Ｓ，Ｓ’−（４、４’−チオジフェニル）ジスルホニウムビスヘキサフルオロフォスフェート）を４．０重量部、光カチオン重合増感剤として、合成例１と同様にして合成した９，１０−ビス（ｎ−ヘキサノイルオキシ）アントラセン０．８重量部を混合し、光カチオン重合性組成物を調製した。該組成物をタックフィルムの上にバーコーターを用いて膜厚が３０ミクロンになるように塗布した。ついで、表面からＰｈｏｓｅｏｎ社製３９５紫外ＬＥＤ（３９５ｎｍの中心波長の強度は１．０Ｗ／ｃｍ２である。）を用いて光照射した。べたつき（タック）がなくなるまでの光照射時間「タック・フリー・タイム」は６．０秒であった。
【００８０】
「実施例２」
９，１０−ビス（ｎ−ヘキサノイルオキシ）アントラセンの代わりに合成例２と同様にして合成した９，１０−ビス（ｎ−ヘプタノイルオキシ）アントラセンを使用すること以外は実施例１と全く同様にして光カチオン重合性組成物を調製した。該組成物をタックフィルムの上にバーコーターを用いて膜厚が３０ミクロンになるように塗布した。ついで、表面からＰｈｏｓｅｏｎ社製３９５紫外ＬＥＤ（３９５ｎｍの中心波長の強度は１．０Ｗ／ｃｍ２である。）を用いて光照射した。べたつき（タック）がなくなるまでの光照射時間「タック・フリー・タイム」は６．０秒であった。
【００８１】
「実施例３」
９，１０−ビス（ｎ−ヘキサノイルオキシ）アントラセンの代わりに合成例３と同様にして合成した９，１０−ビス（ｎ−オクタノイルオキシ）アントラセンを使用すること以外は実施例１と全く同様にして光カチオン重合性組成物を調製した。該組成物をタックフィルムの上にバーコーターを用いて膜厚が３０ミクロンになるように塗布した。ついで、表面からＰｈｏｓｅｏｎ社製３９５紫外ＬＥＤ（３９５ｎｍの中心波長の強度は１．０Ｗ／ｃｍ２である。）を用いて光照射した。べたつき（タック）がなくなるまでの光照射時間「タック・フリー・タイム」は６．０秒であった。
【００８２】
「実施例４」
９，１０−ビス（ｎ−ヘキサノイルオキシ）アントラセンの代わりに合成例４と同様にして合成した９，１０−ビス（２−エチルヘキサノイルオキシ）アントラセンを使用すること以外は実施例１と全く同様にして光カチオン重合性組成物を調製した。該組成物をタックフィルムの上にバーコーターを用いて膜厚が３０ミクロンになるように塗布した。ついで、表面からＰｈｏｓｅｏｎ社製３９５紫外ＬＥＤ（３９５ｎｍの中心波長の強度は１．０Ｗ／ｃｍ２である。）を用いて光照射した。べたつき（タック）がなくなるまでの光照射時間「タック・フリー・タイム」は３．０秒であった。
【００８３】
「実施例５」
９，１０−ビス（ｎ−ヘキサノイルオキシ）アントラセンの代わりに合成例５と同様にして合成した９，１０−ビス（ｎ−ノナノイルオキシ）アントラセンを使用すること以外は実施例１と全く同様にして光カチオン重合性組成物を調製した。該組成物をタックフィルムの上にバーコーターを用いて膜厚が３０ミクロンになるように塗布した。ついで、表面からＰｈｏｓｅｏｎ社製３９５紫外ＬＥＤ（３９５ｎｍの中心波長の強度は１．０Ｗ／ｃｍ２である。）を用いて光照射した。べたつき（タック）がなくなるまでの光照射時間「タック・フリー・タイム」は２．０秒であった。
【００８４】
「比較例１」
９，１０−ビス（ｎ−ヘキサノイルオキシ）アントラセンの代わりに９，１０−ジブトキシアントラセンを使用すること以外は実施例１と全く同様にして光カチオン重合性組成物を調製した。該組成物をタックフィルムの上にバーコーターを用いて膜厚が３０ミクロンになるように塗布した。ついで、表面からＰｈｏｓｅｏｎ社製３９５紫外ＬＥＤ（３９５ｎｍの中心波長の強度は１．０Ｗ／ｃｍ２である。）を用いて光照射した。べたつき（タック）がなくなるまでの光照射時間「タック・フリー・タイム」は６．５秒であった。
【００８５】
「比較例２」
９，１０−ビス（ｎ−ヘキサノイルオキシ）アントラセンを使用しないこと以外は実施例１と全く同様にして光カチオン重合性組成物を調製した。該組成物をタックフィルムの上にバーコーターを用いて膜厚が３０ミクロンになるように塗布した。ついで、表面からＰｈｏｓｅｏｎ社製３９５紫外ＬＥＤ（３９５ｎｍの中心波長の強度は１．０Ｗ／ｃｍ２である。）を用いて光照射した。べたつき（タック）がなくなるまでの光照射時間「タック・フリー・タイム」は３１０秒であった。
【００８６】
「実施例６」
光カチオン重合開始剤としてＵＶＩ６９９２を４重量部用いる代わりにイルガキュア２５０（４-イソブチルフェニル−４’-メチルフェニルヨードニウムヘキサフルオロフォスフェート）を２．０重量部使用すること以外は実施例１と全く同様にして光カチオン重合性組成物を調製した。該組成物をタックフィルムの上にバーコーターを用いて膜厚が３０ミクロンになるように塗布した。ついで、表面からＰｈｏｓｅｏｎ社製３９５紫外ＬＥＤ（３９５ｎｍの中心波長の強度は１．０Ｗ／ｃｍ２である。）を用いて光照射した。べたつき（タック）がなくなるまでの光照射時間「タック・フリー・タイム」は２．０秒であった。
【００８７】
「実施例７」
光カチオン重合開始剤としてＵＶＩ６９９２を４重量部用いる代わりにイルガキュア２５０（４-イソブチルフェニル−４’-メチルフェニルヨードニウムヘキサフルオロフォスフェート）を２重量部使用すること以外は実施例４と全く同様にして光カチオン重合性組成物を調製した。該組成物をタックフィルムの上にバーコーターを用いて膜厚が３０ミクロンになるように塗布した。ついで、表面からＰｈｏｓｅｏｎ社製３９５紫外ＬＥＤ（３９５ｎｍの中心波長の強度は１．０Ｗ／ｃｍ２である。）を用いて光照射した。べたつき（タック）がなくなるまでの光照射時間「タック・フリー・タイム」は２．０秒であった。
【００８８】
「実施例８」
光カチオン重合開始剤としてＵＶＩ６９９２を４重量部用いる代わりにイルガキュア２５０（４-イソブチルフェニル−４’-メチルフェニルヨードニウムヘキサフルオロフォスフェート）を２重量部使用すること以外は実施例５と全く同様にして光カチオン重合性組成物を調製した。該組成物をタックフィルムの上にバーコーターを用いて膜厚が３０ミクロンになるように塗布した。ついで、表面からＰｈｏｓｅｏｎ社製３９５紫外ＬＥＤ（３９５ｎｍの中心波長の強度は１．０Ｗ／ｃｍ２である。）を用いて光照射した。べたつき（タック）がなくなるまでの光照射時間「タック・フリー・タイム」は１．５秒であった。
【００８９】
「比較例３」
光カチオン重合開始剤としてＵＶＩ６９９２を４重量部用いる代わりにイルガキュア２５０（４-イソブチルフェニル−４’-メチルフェニルヨードニウムヘキサフルオロフォスフェート）を２重量部使用すること以外は比較例１と全く同様にして光カチオン重合性組成物を調製した。該組成物をタックフィルムの上にバーコーターを用いて膜厚が３０ミクロンになるように塗布した。ついで、表面からＰｈｏｓｅｏｎ社製３９５紫外ＬＥＤ（３９５ｎｍの中心波長の強度は１．０Ｗ／ｃｍ２である。）を用いて光照射した。べたつき（タック）がなくなるまでの光照射時間「タック・フリー・タイム」は３．０秒であった。
【００９０】
「比較例４」
光カチオン重合開始剤としてイルガキュア２５０を使用しないこと以外は比較例３と全く同様にして光カチオン重合性組成物を調製した。該組成物をタックフィルムの上にバーコーターを用いて膜厚が３０ミクロンになるように塗布した。ついで、表面からＰｈｏｓｅｏｎ社製３９５紫外ＬＥＤ（３９５ｎｍの中心波長の強度は１．０Ｗ／ｃｍ２である。）を用いて光照射したが、３００秒以上照射しても全く硬化しなかった。
【００９１】
実施例１〜５、比較例１，２の結果を表１に、実施例６〜８、比較例３，４の結果を表２にまとめた。
【００９２】
実施例１〜５と比較例２、実施例６〜８と比較例４を比較することで明らかなように、本発明の９，１０−ビス（長鎖アシルオキシ）アントラセン化合物は、光カチオン重合増感剤としての効果を有することが分かる。さらに、実施例１〜５と比較例１、実施例６〜８と比較例３を比較することで明らかなように、従来より光カチオン重合増感剤として用いられている公知の９，１０−ジブトキシアントラセンと比較しても同等以上の増感性能を持つことがわかる。
【００９３】
【表１】
2014159412.tif 000007
【００９４】
【表２】
2014159412.tif 000008
【００９５】
（実施例９）９，１０−ビス（２−エチルヘキサノイルオキシ）アントラセンを光カチオン重合増感剤として用いた時の硬化物の透過度の測定
実施例４と同様にして調製した光カチオン重合性組成物を、タックフィルムの上にバーコーターを用いて膜厚が３０ミクロンになるように塗布し、その上にタックフィルムを被せた。ついで、表面からＰｈｏｓｅｏｎ社製３９５紫外ＬＥＤ（３９５ｎｍの中心波長の強度は１．０Ｗ／ｃｍ２である。）を用いて光照射した。光照射開始後、所定時間ごとに、タックフィルムで挟んだ光カチオン重合性組成物のＵＶスペクトルを測定し，４００ｎｍにおけるフィルムの透過度を求めた。その結果を図１にプロットした。
【００９６】
（実施例１０）９，１０−ビス（ｎ−ノナノイルオキシ）アントラセンを光カチオン重合増感剤として用いた時の硬化物の透過度の測定
実施例５と同様にして調製した光カチオン重合性組成物を、タックフィルムの上にバーコーターを用いて膜厚が３０ミクロンになるように塗布し、その上にタックフィルムを被せた。ついで、表面からＰｈｏｓｅｏｎ社製３９５紫外ＬＥＤ（３９５ｎｍの中心波長の強度は１．０Ｗ／ｃｍ２である。）を用いて光照射した。光照射開始後、所定時間ごとに、タックフィルムで挟んだ光カチオン重合性組成物のＵＶスペクトルを測定し，４００ｎｍにおけるフィルムの透過度を求めた。その結果を図１にプロットした。
【００９７】
（比較例５）９，１０−ジブトキシアントラセンを光カチオン重合増感剤として用いた時の硬化物の透過度の測定
比較例１と同様にして調製した光カチオン重合性組成物を、タックフィルムの上にバーコーターを用いて膜厚が３０ミクロンになるように塗布し、その上にタックフィルムを被せた。ついで、表面からＰｈｏｓｅｏｎ社製３９５紫外ＬＥＤ（３９５ｎｍの中心波長の強度は１．０Ｗ／ｃｍ２である。）を用いて光照射した。光照射開始後、所定時間ごとに、タックフィルムで挟んだ光カチオン重合性組成物のＵＶスペクトルを測定し，４００ｎｍにおけるフィルムの透過度を求めた。その結果を図１にプロットした。
【００９８】
実施例９、１０、比較例５の結果と図１より明らかなように、９，１０−ジブトキシアントラセンを光カチオン重合増感剤として調製した光カチオン重合性組成物の硬化物は、透過度が８０％程度でとどまっているのに対して、本発明の９，１０−ビス（２−エチルヘキサノイルオキシ）アントラセン、９，１０−ビス（ｎ−ノナノイルオキシ）アントラセンを光カチオン重合増感剤として調製した光カチオン重合性組成物の硬化物は，４００ｎｍの透過度が９０％を超えていることが分かる。このことから、本発明の９，１０−ビス（長鎖アシルオキシ）アントラセン化合物を光カチオン重合増感剤として含有する光カチオン重合性組成物の光硬化物は極めて透過性が高いことがわかる。
【図１】
2014159412.tif 000012